(57)【要約】【課題】乳酸系樹脂を含む樹脂組成物からなり、しっとりとした滑らかな触感を発現させた成形体を提供すること。【解決手段】本発明の成形体は、乳酸系樹脂（Ａ）３０〜７０重量部と、ポリプロピレン系樹脂（Ｂ）７０〜３０重量部と、該成分（Ａ）および（Ｂ）の合計１００重量部に対して無機フィラー（Ｃ）３〜３０重量部とを含む樹脂組成物から形成され、動摩擦係数が０．２０〜０．３５であることを特徴とする。前記無機フィラー（Ｃ）は、マイカ、炭酸カルシウムおよびタルクからなる群より選ばれる少なくとも１種の無機フィラーが好ましく、その平均粒子径が２〜１０μｍであることがより好ましい。本発明の成形体は自動車部品などに適している。【選択図】なし【特許請求の範囲】
【請求項１】
乳酸系樹脂（Ａ）、ポリプロピレン系樹脂（Ｂ）および無機フィラー（Ｃ）を含む樹脂組成物（Ｄ）から形成され、動摩擦係数が０．２０〜０．３５であることを特徴とする成形体。
【請求項２】
前記樹脂組成物（Ｄ）が、乳酸系樹脂（Ａ）３０〜７０重量部と、ポリプロピレン系樹脂（Ｂ）７０〜３０重量部と、該成分（Ａ）および（Ｂ）の合計１００重量部に対して無機フィラー（Ｃ）３〜３０重量部とを含むことを特徴とする請求項１に記載の成形体。
【請求項３】
前記無機フィラー（Ｃ）が、マイカ、炭酸カルシウムおよびタルクからなる群より選ばれる少なくとも１種の無機フィラーであり、その平均粒子径が２〜１０μｍであることを特徴とする請求項１または２に記載の成形体。
【請求項４】
射出成形により成形されたことを特徴とする請求項１〜３のいずれかに記載の成形体。
【請求項５】
自動車用部品であることを特徴とする請求項１〜４のいずれかに記載の成形体。
【請求項６】
乳酸系樹脂（Ａ）３０〜７０重量部と、ポリプロピレン系樹脂（Ｂ）７０〜３０重量部と、該成分（Ａ）および（Ｂ）の合計１００重量部に対して無機フィラー（Ｃ）３〜３０重量部とを含む樹脂組成物（Ｄ）を射出成形することを特徴とする動摩擦係数が０．２０〜０．３５である成形体の製造方法。
【発明の詳細な説明】
【技術分野】
【０００１】
本発明は、乳酸系樹脂、ポリプロピレン系樹脂および無機フィラーを構成成分として含む熱可塑性樹脂組成物からなり、動摩擦係数が低く触感に優れた成形品に関する。
【背景技術】
【０００２】
近年、地球環境問題への意識が高まっており、化石原料、石油資源の枯渇、二酸化炭素の増大が問題視されている。そのため、従来の汎用プラスチックに代わる環境に優しい樹脂として、脂肪族ポリエステルなどの生分解性樹脂や植物を原料として合成する樹脂の研究開発が活発に行われている。脂肪族ポリエステルの中でも、優れた成形性を有するポリ乳酸は、とうもろこし等の穀物資源から発酵により得られる乳酸を原料とする植物由来の樹脂として、特に注目されている。
【０００３】
しかしながら、ポリ乳酸は、ポリプロピレンなどの汎用樹脂と比較して耐熱性や耐衝撃性などに劣るという欠点を有している。そのため、ポリ乳酸の特性を改善するための様々な試みがなされている（たとえば、特許文献１〜３参照）。このような改良技術を基に、乳酸系樹脂が各種用途に展開されつつある。
【０００４】
たとえば、自動車部品などにおいて、従来用いられてきたポリプロピレン系樹脂などの代替として乳酸系樹脂を用いることが検討されている。しかしながら、乳酸系樹脂や従来のポリプロピレン系樹脂などの熱可塑性樹脂を単独で用いると、いかにもプラスチックという触感であり、偽物（イミテーション）というイメージがあり高級感に欠けるという問題がある。そのため、しっとりとした滑らかな触感を有する成形体が求められている。
【特許文献１】特開平１１−１１６７８６号公報
【特許文献２】特開平１０−２５１４９８号公報
【特許文献３】特開平９−１６９８９７号公報
【発明の開示】
【発明が解決しようとする課題】
【０００５】
本発明の課題は、乳酸系樹脂を含む樹脂組成物からなり、しっとりとした滑らかな触感を発現させた成形体を提供することにある。
【課題を解決するための手段】
【０００６】
本発明者らは、乳酸系樹脂、ポリプロピレン系樹脂および無機フィラーを特定の配合割合で含む樹脂組成物を成形することにより、動摩擦係数が低く、しっとりとした滑らかな触感の成形体が得られることを見出し、本発明を完成するに至った。
【０００７】
すなわち、本発明に係る成形体は、乳酸系樹脂（Ａ）、ポリプロピレン系樹脂（Ｂ）および無機フィラー（Ｃ）を含む樹脂組成物（Ｄ）から形成され、動摩擦係数が０．２０〜０．３５であることを特徴とする。
【０００８】
前記樹脂組成物（Ｄ）は、乳酸系樹脂（Ａ）３０〜７０重量部と、ポリプロピレン系樹脂（Ｂ）７０〜３０重量部と、該成分（Ａ）および（Ｂ）の合計１００重量部に対して無機フィラー（Ｃ）３〜３０重量部とを含むことが好ましい。
【０００９】
前記無機フィラー（Ｃ）が、マイカ、炭酸カルシウムおよびタルクからなる群より選ばれる少なくとも１種の無機フィラーが好ましく、その平均粒子径が２〜１０μｍであることがより好ましい。
【００１０】
本発明の成形体は、乳酸系樹脂（Ａ）３０〜７０重量部と、ポリプロピレン系樹脂（Ｂ）７０〜３０重量部と、該成分（Ａ）および（Ｂ）の合計１００重量部に対して無機フィラー（Ｃ）３〜３０重量部とを含む樹脂組成物（Ｄ）を射出成形することにより製造することができ、自動車用部品に好適に用いることができる。
【発明の効果】
【００１１】
本発明によれば、乳酸系樹脂を含む樹脂組成物を用いて、しっとりとした滑らかな触感を有する成形体を得ることができる。したがって、本発明の成形体は、高級感が求められる各種部材に適しており、しかも環境にも優しいという効果を奏する。
【発明を実施するための最良の形態】
【００１２】
以下、本発明に係る成形体について詳細に説明する。
本発明に係る成形体は、乳酸系樹脂（Ａ）、ポリプロピレン系樹脂（Ｂ）および無機フィラー（Ｃ）を含む樹脂組成物（Ｄ）から形成される。
【００１３】
〔乳酸系樹脂（Ａ）〕
本発明において、「乳酸系樹脂」とは、Ｌ−乳酸および／またはＤ−乳酸を主たる構成成分とする重合体および該重合体を主成分とする重合体組成物を意味する。
【００１４】
本発明で用いられる乳酸系樹脂（Ａ）は、乳酸単位を少なくとも５０モル％以上、好ましくは７５モル％以上含有する重合体を主成分とする重合体組成物である。このような乳酸系樹脂（Ａ）は、乳酸の重縮合や乳酸の環状二量体であるラクチドの開環重合によって合成することができ、また、該重合体の性質を著しく損なわない範囲で、乳酸と共重合可能な他のモノマーを共重合させたものや、他の樹脂および添加剤などが混合された組成物でもよい。
【００１５】
このような乳酸系樹脂（Ａ）の中ではポリ乳酸が好ましい。ポリ乳酸として、Ｌ体もしくはＤ体の構成成分が高くなると耐熱性等が向上することから、Ｌ体もしくはＤ体の量が、９０モル％以上、より好ましくは９５モル％以上、最も好ましくは９８モル％以上であることが望ましい。
【００１６】
乳酸と共重合可能なモノマーとしては、ヒドロキシカルボン酸（例えば、グリコール酸、カプロン酸等）、脂肪族多価アルコール（例えば、ブタンジオール、エチレングリコール等）および脂肪族多価カルボン酸（例えば、コハク酸、アジピン酸等）が挙げられる。
【００１７】
乳酸系樹脂（Ａ）がコポリマーの場合、コポリマーの配列の様式は、ランダム共重合体、交替共重合体、ブロック共重合体、グラフト共重合体などのいずれの様式でもよい。また、前記コポリマーは、少なくとも一部が、エチレングリコール、ジエチレングリコール、トリエチレングリコール、ポリエチレングリコール、プロピレングリコール、ジプロピレングリコール、エチレングリコール／プロピレングリコール共重合体、１，３−ブタンジオール、１，４−ブタンジオール、３−メチル−１，５−ペンタンジオール、１，６−ヘキサンジオール、１，９−ノナンジオール、ネオペンチルグリコール、ポリテトラメチレングリコール、グリセリン、トリメチロールプロパン等の二官能以上の多価アルコール；キシリレンジイソシアネート、２，４−トリレンジイソシアネート等の多価イソシアネート；セルロース、アセチルセルロース、エチルセルロース等の多糖類などが共重合されたものでもよい。さらに、少なくとも一部が、線状、環状、分岐状、星形、三次元網目構造などのいずれの構造をとってもよい。
【００１８】
乳酸系樹脂（Ａ）は、上記原料を直接脱水重縮合する方法、あるいは、上記乳酸類やヒ
ドロキシカルボン酸類の環状二量体、たとえばラクタイドやグリコライド、またはε−カプロラクトンのような環状エステル中間体を開環重合させる方法により得られる。
【００１９】
上記原料を直接脱水重縮合して製造する場合、原料である乳酸類を、または、乳酸類とヒドロキシカルボン酸類とを、あるいは、脂肪族ジカルボン酸類と脂肪族ジオール類とを有機溶媒、好ましくはフェニルエーテル系溶媒の存在下で共沸脱水縮合し、特に好ましくは共沸により留出した溶媒から水を除いて実質的に無水の状態にした溶媒を反応系に戻す方法によって重合する。乳酸系樹脂（Ａ）の重量平均分子量は、好ましくは５万〜１００万、より好ましくは１０万〜５０万である。分子量が前記範囲であることにより、耐熱性、耐衝撃強度、強度、成形性および加工性が良好となる。
【００２０】
〔ポリプロピレン系樹脂（Ｂ）〕
本発明において、「ポリプロピレン系樹脂」とは、構成単位としてプロピレン単位を少なくとも１モル％以上含有するポリオレフィンを意味する。
【００２１】
本発明で用いられるポリプロピレン系樹脂（Ｂ）は、公知の方法、例えば高立体規則性触媒を用いてスラリー重合、気相重合または液相塊状重合により製造されたものを用いることができる。また、重合方式としてはバッチ重合および連続重合のどちらの方式も採用することができる。
【００２２】
上記ポリプロピレン系樹脂（Ｂ）は、構成単位としてプロピレン単位を少なくとも１％以上、好ましくは１０％以上、さらに好ましくは５０％以上、特に好ましくは７５％以上含む。また、他の構成成分としては、エチレンまたは炭素数４〜２０のα−オレフィン、具体的には１−ブテン、１−ペンテン、１−ヘキセン、１−オクテン、１−デセン、１−ドデセン、１−テトラデセン、１−ヘキサデセン、１−オクタデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセンなどが挙げられる。このようなポリプロピレン系樹脂は、１種単独で用いても、２種以上を組み合わせて用いてもよい。
【００２３】
また、上記ポリプロピレン系樹脂（Ｂ）は、分岐状オレフィン類、たとえば、３−メチル−１−ブテン、３，３−ジメチル−１−ブテン、３−メチル−１−ペンテン、３−エチル−１−ペンテン、４−メチル−１−ペンテン、３−メチル−１−ヘキセン、４−メチル−１−ヘキセン、４，４−ジメチル−１−ヘキセン、４，４−ジメチル−１−ペンテン、４−エチル−１−ヘキセン、３−エチル−１−ヘキセン、３，５，５−トリメチル−１−ヘキセン、ビニルシクロペンタン、ビニルシクロヘキサン、ビニルシクロヘプタン、ビニルノルボルナン、アリルノルボルナン、スチレン、ジメチルスチレン、アリルベンゼン、アリルトルエン、アリルナフタレン、ビニルナフタレンなどの単独重合体または共重合体を、予備重合体として０．１重量％以下、好ましくは０．０５重量％以下含有していてもよい。これらの中では、特に３−メチル−１−ブテンが好ましい。このような分岐状オレフィン類から導かれる予備重合体は、ポリプリピレンの核剤として作用するので、アイソタクチックペンタッド分率（ｍｍｍｍ分率）を高くすることができるほか、成形性を向上させることができる。
【００２４】
上記予備重合体以外の核剤としては、従来知られている種々の核剤、たとえばフォスフェート系核剤、ソルビトール系核剤、芳香族カルボン酸の金属塩、脂肪族カルボン酸の金属塩、ロジン系化合物等の有機系の核剤および／または無機化合物等の無機系の核剤などを特に制限なく用いることができる。具体的には、有機リン酸金属塩である旭電化工業（株）製「ＮＡ−１１ＵＹ」（商標）、ロジン系核剤である荒川化学（株）製「パインクリ
スタルＫＭ１６０」（商標）などが挙げられる。核剤は１種単独で用いても、２種以上を組み合わせて用いてもよい。上記核剤は、ポリプロピレン系樹脂（Ｂ）中に、通常０〜１重量％、好ましくは０．１〜０．５重量％の量で配合される。
【００２５】
上記ポリプロピレン系樹脂（Ｂ）は、耐熱劣化を防ぎ、加工安定性および耐久性の向上のために、酸化防止剤および／または脂肪酸の非アルカリ金属塩成分を含有させてもよい。含有方法は特に制限されないが、通常、重合パウダーに混合後、押出機にて溶融混練して含有させることができる。
【００２６】
上記酸化防止剤としては、公知のものを特に制限なく用いることができるが、好ましくはヒンダードフェノール系酸化防止剤、さらに好ましくは１０５℃以上の融点を有するヒンダードフェノール系酸化防止剤である。１０５℃以上の融点を有するヒンダードフェノール系酸化防止剤としては、ペンタエリスリチル−テトラキス−［３−（３，５−ジ−ｔ−ブチル−４−ヒドロキシフェニル）プロピオネート］、Ｎ，Ｎ’−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、トリス（３，５−ジ−ｔ−ブチル−４−ヒドロキシベンジル）−イソシアヌレート、１，３，５−トリス（４−ｔ−ブチル−３−ヒドロキシ−２，６−ジメチルベンジル）イソシアヌレート、（２，２’−メチレンビス［４−メチル−６−ｔ−ブチルフェノール］）、３，９−ビス［２−［３−（３−ｔ−ブチル−４−ヒドロキシ−５−メチルフェニル）−プロピオニルオキシ］−１，１−ジメチルエチル］−２，４，８，１０−テトラオキサスピロ［５，５］ウンデカンなどが挙げられる。上記酸化防止剤は、ポリプロピレン系樹脂（Ｂ）１００重量部に対して０．０１〜０．５重量部、好ましくは０．０３〜０．２重量部の範囲の量で用いることができる。
【００２７】
上記脂肪酸の非アルカリ金属塩としては、１１０℃以上の融点を有する分子量６００以上の脂肪酸の非アルカリ金属塩が好ましい。１１０℃以上の融点を有する脂肪酸の非アルカリ金属塩としては、たとえば、ステアリン酸アルミニウム、ステアリン酸カルシウム、ステアリン酸亜鉛、オレイン酸アルミニウム、ベヘン酸カルシウム、ベヘン酸マグネシウム、ベヘン酸亜鉛、１，２−ヒドロキシステアリン酸カルシウム、１，２−ヒドロキシステアリン酸マグネシウム、１，２−ヒドロキシステアリン酸亜鉛などが挙げられる。上記脂肪酸の非アルカリ金属塩は、ポリプロピレン系樹脂（Ｂ）１００重量部に対して０．０１〜３重量部、好ましくは０．０４〜０．５重量部の範囲の量で用いることができる。
【００２８】
上記ポリプロピレン系樹脂（Ｂ）のＤＳＣで測定した融点(Ｔｍ)は、７０〜１８０℃、好ましくは１００〜１７０℃であることが望ましい。
〔無機フィラー（Ｃ）〕
本発明で用いられる無機フィラー（Ｃ）としては、一般的に公知なものを使用できる。具体的には、タルク、シリカ、マイカ、炭酸カルシウム、硫酸バリウム、水酸化マグネシウム、酸化チタン、亜硫酸カルシウム、ホワイトカーボン、クレー、モンモリロナイト、硫酸カルシウムなどが挙げられる。これらの中では、マイカ、タルクおよび炭酸カルシウムが好ましく、得られる成形品の耐熱性および耐衝撃強度が高くなることから、タルクが特に好ましく用いられる。
【００２９】
上記無機フィラー（Ｃ）の平均粒子径は２〜１０μｍ、好ましくは２．５〜８μｍである。このような平均粒子径の無機フィラー、特にタルクを用いることにより、得られる成形体の動摩擦係数を低下させる効果が大きい。
【００３０】
〔樹脂組成物（Ｄ）〕
本発明の成形体の製造に用いられる樹脂組成物（Ｄ）は、上記乳酸系樹脂（Ａ）、ポリ
プロピレン系樹脂（Ｂ）および無機フィラー（Ｃ）を含有する。各成分の含有量としては、乳酸系樹脂（Ａ）およびポリプロピレン系樹脂（Ｂ）の合計を１００重量部とした場合、乳酸系樹脂（Ａ）の含有量は３０〜７０重量部、好ましくは４０〜６０重量部、特に好ましくは４５〜５５重量部であり、プロピレン系樹脂（Ｂ）の含有量は７０〜３０重量部、好ましくは６０〜４０重量部、特に好ましくは５５〜４５重量部である。また、無機フィラー（Ｃ）については、本発明の目的を損なわない範囲内で用途に応じて適宜添加量を決定することができるが、乳酸系樹脂（Ａ）およびポリプロピレン系樹脂（Ｂ）の合計１００重量部に対し、好ましくは３〜３０重量部、より好ましくは５〜３０重量部、特に好ましくは８〜３０重量部の範囲の量で用いることが望ましい。各成分の含有量が上記範囲内にあることにより、動摩擦係数の低い成形体、すなわち、しっとりとした滑らかな触感を有する成形体を得ることができる。
【００３１】
上記樹脂組成物（Ｄ）は、本発明の目的を損なわない範囲内で、たとえば、成形性、二次加工性、分解性、引張強度、耐熱性、保存安定性、耐候性、難燃性、スリップ性、耐磨耗性、柔軟性などを向上させるために、各種添加剤を含有してもよい。このような各種添加剤としては、たとえば、可塑剤、酸化防止剤、紫外線吸収剤、熱安定剤、難燃剤、内部離型剤、外部離型剤、無機添加剤、帯電防止剤、表面ぬれ改善剤、顔料、染料、核化剤、滑剤、天然物などが挙げられる。
【００３２】
上記樹脂組成物（Ｄ）は、公知の手法、たとえばミキサーや押出機などを用いて、上記各成分を均一に混合することにより製造することができる。樹脂組成物（Ｄ）の製造は、成形体の形成前に行っても、成形と同時に行ってもよい。成形前に樹脂組成物（Ｄ）を製造する場合、樹脂組成物（Ｄ）の形状は、ペレット、棒状、粉末などが好ましく、必要に応じて除湿乾燥しておくことが望ましい。
【００３３】
〔成形体〕
本発明に係る成形体は、上記樹脂組成物（Ｄ）を、公知の方法および装置を用いて成形することにより得られる。
【００３４】
たとえば、一般的な射出成形機を用いた射出成形により、１２０ｍｍ×１３０ｍｍ×２ｍｍ厚の角板を製造する場合、成形条件としては、シリンダー設定温度が１８０〜２２０℃、金型温度が２０〜４０℃、射出および保圧の合計時間が１０秒、冷却時間が１０〜２０秒である。
【００３５】
このようにして得られる成形体は、動摩擦係数が０．２０〜０．３５、好ましくは０．２２〜０．３３、特に好ましくは０．２４〜０．３０であり、しっとりとした滑らかな触感が得られる。また、乳酸系樹脂を用いていることから、環境にも優しい。
【００３６】
なお、上記樹脂組成物（Ｄ）の性状、成形方法、成形体の形状・大きさなどに応じて、上記成形条件を適宜調整することにより、上記動摩擦係数の成形体を得ることができる。
本発明の成形体は、特に限定されることなく様々な用途に用いることができる。たとえば、自動車部品、家電材料部品、電気・電子部品、建材部材、土木部材、農業資材、日用品、一般産業用途、レクリエーション用途、医療もしくは衛生用品などが挙げられる。これらの中でも、高級感ある触感が求められている自動車部品などに好適に用いることができる。
【００３７】
［実施例］
以下、実施例に基づいて本発明をより具体的に説明するが、本発明はこれら実施例に限定されるものではない。
【００３８】
なお、動摩擦係数の測定は、（株）インテスコ製「万能材料試験機２００１」を用い、各実施例で作製した２ｍｍ厚の角板（１２０ｍｍ×１３０ｍｍ）の上にステンレス製の板（３ｃｍ×３ｃｍ：荷重５０ｇ）を乗せ、５００ｍｍ／ｍｉｎの一定速度で滑らせ、動摩擦係数を測定した。
【００３９】
＜実施例１＞
乳酸系樹脂（Ａ）としてポリ乳酸（Ａ−１）［重量平均分子量：１６万、比重：１．２５、Ｌ体／Ｄ体＝９８．７／１．３］５０重量部と、ポリプロピレン系樹脂（Ｂ）としてポリプロピレン（Ｂ−１）［２３０℃測定ＭＦＲ：２５ｇ／１０分、比重：０．９１、ノルマルデカンに可溶な成分量：８％］５０重量部と、無機フィラー（Ｃ）としてタルク（Ｃ−１）［富士タルク工業株式会社製；平均粒子径：４．２μｍ、見掛け密度：０．１３ｇ／ｍｌ、白色度：９８．５％］１０重量部とを、ヘンシェルミキサーで均一にブレンドし、二軸押出機（東芝機械株式会社製「ＴＥＭ３５ＢＳ」）を用いて、シリンダー温度２００℃で溶融混練した後、ペレット化して樹脂組成物（Ｄ）を得た。得られたペレットを除湿乾燥機を用いて８０℃で８時間乾燥した。次に、得られたペレットを、射出成形機（東洋機械金属株式会社製「Ｔｉ−８０Ｇ２」）を用いて、シリンダー設定温度２００℃、金型温度３０℃、射出および保圧の合計時間１０秒、冷却時間１５秒の条件にて射出成形し、２ｍｍ厚の角板（１２０ｍｍ×１３０ｍｍ）を得た。得られた角板の動摩擦係数は０．２７であった。結果を表１に示す。
【００４０】
＜実施例２〜１０＞
表１に示した組成比の樹脂組成物を実施例１と同様にして製造し、角板を成形し、動摩擦係数の測定を行った。結果を表１に示す。なお、無機フィラー（Ｃ）として、実施例８ではタルク（Ｃ−２）［富士タルク工業株式会社製；平均粒子径：３．８μｍ、見掛け密度：０．１１ｇ／ｍｌ、白色度：９８．０％］を用い、実施例９ではタルク（Ｃ−３）［林化成株式会社製；平均粒子径：２．７μｍ、見掛け密度：０．１８ｇ／ｍｌ、白色度：９５．０％］を用い、実施例１０では、タルク（Ｃ−４）［松村産業株式会社製；平均粒子径：８μｍ、見掛け密度：０．２５ｇ／ｍｌ、白色度：９７．０％］を用いた。
【００４１】
＜比較例１＞
乳酸系樹脂（Ａ）としてポリ乳酸（Ａ−１）１０重量部、ポリプロピレン系樹脂（Ｂ）としてポリプロピレン（Ｂ−１）９０重量部、無機フィラー（Ｃ）としてタルク（Ｃ−１）１０重量部を用いたこと以外は、実施例１と同様にして樹脂組成物（Ｄ）を製造し、実施例１と同様の方法で成形し、動摩擦係数を測定した。結果を表１に示す。
【００４２】
＜比較例２〜６＞
表１に示した組成比の樹脂組成物を実施例１と同様にして製造し、角板を成形し、動摩擦係数の測定を行った。結果を表１に示す。なお、比較例４では、無機フィラー（Ｃ）として、タルク（Ｃ−５）［富士タルク工業株式会社製；平均粒子径：１６μｍ、見掛け密度：０．３０ｇ／ｍｌ、白色度：９５．０％］を用いた。
【００４３】
【表１】
2007106841.tif 000002